(57)【要約】  本発明は、長期間に亘ってＬＥＤ光を照射した後においても、高い反射率と白色度を維持する、ポリアミド組成物を用いたＬＥＤ用反射板を提供する。本発明は、１，４−シクロヘキサンジカルボン酸単位を５０〜１００モル％含むジカルボン酸単位と炭素数４〜１８の脂肪族ジアミン単位を５０〜１００モル％含むジアミン単位とを有するポリアミド（Ａ）を含有するポリアミド組成物を含むＬＥＤ用反射板である。【特許請求の範囲】
【請求項１】
１，４−シクロヘキサンジカルボン酸単位を５０〜１００モル％含むジカルボン酸単位と炭素数４〜１８の脂肪族ジアミン単位を５０〜１００モル％含むジアミン単位とを有するポリアミド（Ａ）を含有するポリアミド組成物を用いたＬＥＤ用反射板。
【請求項２】
前記ポリアミド組成物が、充填剤（Ｂ）をさらに含有する請求項１に記載のＬＥＤ用反射板。
【請求項３】
前記ポリアミド組成物が、前記充填剤（Ｂ）を３〜５０質量％含有する請求項２に記載のＬＥＤ用反射板。
【請求項４】
前記充填剤（Ｂ）が、酸化チタンである請求項２に記載のＬＥＤ用反射板。
【請求項５】
前記炭素数４〜１８の脂肪族ジアミン単位の５５モル％以上が、直鎖状のジアミン単位である請求項１に記載のＬＥＤ用反射板。
【請求項６】
前記炭素数４〜１８の脂肪族ジアミン単位が、１，９−ノナンジアミン単位および／または２−メチル−１，８−オクタンジアミン単位である請求項１に記載のＬＥＤ用反射板。
【請求項７】
前記ポリアミド組成物が、強化材（Ｃ）をさらに含有する請求項１に記載のＬＥＤ用反射板。
【請求項８】
前記強化材（Ｃ）が、ガラス繊維および／またはワラストナイトである請求項７に記載のＬＥＤ用反射板。
【請求項９】
前記ポリアミド組成物が、光安定剤（Ｄ）をさらに含有する請求項１に記載のＬＥＤ用反射板。
【請求項１０】
前記ポリアミド組成物が、酸化マグネシウムおよび／または水酸化マグネシウム（Ｅ）をさらに含有する請求項１に記載のＬＥＤ用反射板。
【請求項１１】
１２０℃、空気中で２９５ｎｍ〜７８０ｎｍの光を透過させるフィルターを通したメタルハライドランプの光を３００〜４００ｎｍの波長における照度が１０ｍＷ／ｃｍ2となる位置で３３６時間照射した後の波長４６０ｎｍの光の反射率が、９０％以上である請求項１に記載のＬＥＤ用反射板。
【請求項１２】
前記ポリアミド（Ａ）が、前記炭素数４〜１８の脂肪族ジアミン単位に対し、３〜１０モル％の末端封止剤由来の単位を有する請求項１に記載のＬＥＤ用反射板。
【請求項１３】
荷重１．８２ＭＰａでの荷重たわみ温度が、２６０℃以上である請求項１に記載のＬＥＤ用反射板。
【請求項１４】
請求項１に記載のＬＥＤ用反射板を備える発光装置。
【発明の詳細な説明】
【技術分野】
【０００１】
本発明は、ポリアミドを含む組成物を用いたＬＥＤ用反射板、およびそれを備える発光装置に関する。
【背景技術】
【０００２】
近年、ＬＥＤ、有機ＥＬなどの新しい光源が、低消費電力、低環境負荷などのメリットを生かして表示素子、照明などとして需要を拡大しつつある。特にＬＥＤは、携帯電話などの移動通信機器、パソコンや液晶ＴＶなどのディスプレイ、自動車のコンソールパネルや車内照明、信号機、その他の家電用品など種々の電気電子機器製品に使用されている。【０００３】
ＬＥＤは、一般に、発光する半導体素子（ＬＥＤ）、リード線、ハウジングを兼ねた反射板、半導体素子を封止する透明な封止剤から構成されている。このうち、反射板についてはセラミックや耐熱プラスチックなど種々の材料が使用されている。しかし、反射板にセラミックを用いる場合は生産性や初期反射率の低さが問題とされており、耐熱プラスチックを用いる場合は、１００〜２００℃での数時間程度に及ぶ導電接着剤や封止剤の熱硬化工程における耐熱性の問題や、使用環境下における変色に起因した光反射率低下の問題がある。【０００４】
また、近年、液晶表示板や照明などの用途で市場が急成長している白色ＬＥＤに用いられる反射板では、青色ＬＥＤの波長に対応した平均波長４６０ｎｍ付近の反射率が高いほど輝度が高くなることから、平均波長４６０ｎｍ付近の反射率が高いことが求められる。【０００５】
これまで、ランプリフレクタ等の反射鏡等に成形可能なポリアミド樹脂組成物として、テレフタル酸単位を６０〜１００モル％含有するジカルボン酸単位と、炭素数６〜１８の脂肪族アルキレンジアミン単位を６０〜１００モル％含有するジアミン単位とからなるポリアミドに対して、特定の平均粒径を有する無機充填剤を配合したポリアミド組成物が吸湿時の耐熱性、寸法安定性、表面平滑性に優れており、しかも表面外観が美麗である成形品を与えることが開示されている（特許文献１参照）。【０００６】
また、ＬＥＤ等の発光装置用反射板材料として、特定の半芳香族ポリアミドにチタン酸カリウム繊維および／またはワラストナイトをそれぞれ特定量含有した反射板用樹脂組成物が提案されている（特許文献２参照）。この反射板用樹脂組成物は、半芳香族ポリアミドが持つ有用な物性を損なうことなく、光反射率、白色度、成形加工性、機械的強度、寸法安定性、耐熱性、吸湿性において高水準の物性を有し、特に、遮光性に優れ、高温に晒されても変色を起こすことなく白色度を維持できるとされている（特許文献２参照）。【０００７】
また、テレフタル酸単位を含有するジカルボン酸単位と１,９−ノナンジアミン単位および／または２−メチル−１，８−オクタンジアミン単位を含有するジアミン単位とからなる半芳香族ポリアミドに、酸化チタン、水酸化マグネシウム、繊維状充填剤および針状充填剤からなる群より選ばれる少なくとも１種の強化剤を用いたポリアミド樹脂組成物を用いることで、ＬＥＤの製造工程を想定した高温加熱処理を行っても、変色せずに、高い白色度を維持した、可視光領域での反射率特性に優れたＬＥＤ用反射板を製造できることが提案されている（特許文献３参照）。
【先行技術文献】
【特許文献】
【０００８】
【特許文献１】特開２０００−２０４２４４号公報
【特許文献２】特開２００２−２９４０７０号公報
【特許文献３】特開２００６−２５７３１４号公報
【発明の概要】
【発明が解決しようとする課題】
【０００９】
しかしながら、前述の特許文献１〜３に記載されている手法では、近年高まっているＬＥＤへの高輝度化や高寿命化といった要求性能を十分に満足させることはできない。【００１０】
本発明は、長期間に亘ってＬＥＤ光を照射した後においても、高い反射率と白色度を維持する、ポリアミド組成物を用いたＬＥＤ用反射板、および該ＬＥＤ用反射板を備える発光装置を提供することを目的とする。
【課題を解決するための手段】
【００１１】
上記の課題を解決すべく鋭意研究を重ねた結果、本発明者らは、特定構造を有するジカルボン酸単位を含むジカルボン酸単位と特定構造を有する脂肪族ジアミン単位を含むジアミン単位とを有するポリアミド（Ａ）を含む組成物が、優れた耐熱性、耐光性を示すことを見出し、本発明を完成させるに至った。【００１２】
本発明は、１，４−シクロヘキサンジカルボン酸単位を５０〜１００モル％含むジカルボン酸単位と炭素数４〜１８の脂肪族ジアミン単位を５０〜１００モル％含むジアミン単位とを有するポリアミド（Ａ）を含有するポリアミド組成物を含むＬＥＤ用反射板である。【００１３】
本発明はまた、当該ＬＥＤ用反射板を備える発光装置である。
【発明の効果】
【００１４】
本発明のポリアミド組成物を用いたＬＥＤ用反射板は、長期間に亘ってＬＥＤ光を照射した後においても、高い反射率と白色度を維持することが可能である。
【図面の簡単な説明】
【００１５】
【図１】本発明の発光装置１の構成を模式的に示した図である。
【図２】本発明の発光装置２の構成を模式的に示した図である。
【図３】本発明の発光装置３の構成を模式的に示した図である。
【発明を実施するための形態】
【００１６】
本発明のＬＥＤ用反射板に用いるポリアミド組成物は、１，４−シクロヘキサンジカルボン酸単位を５０〜１００モル％含むジカルボン酸単位と炭素数４〜１８の脂肪族ジアミン単位を５０〜１００モル％含むジアミン単位とを有するポリアミド（Ａ）を含有し、必要に応じて、酸化チタン等の充填剤（Ｂ）、ガラス繊維やワラストナイト等の強化剤（Ｃ）、光安定剤（Ｄ）、酸化マグネシウムおよび／または水酸化マグネシウム（Ｅ）をさらに含有することができる。
【００１７】
本発明に用いられるポリアミド（Ａ）を構成するジカルボン酸単位は、１,４−シクロヘキサンジカルボン酸単位を５０〜１００モル％、好ましくは６０〜１００モル％、より好ましくは７０〜１００モル％、特に好ましくは９０〜１００モル％の範囲で含有する。ジカルボン酸単位における１,４−シクロヘキサンジカルボン酸単位の含有率が５０モル％未満の場合には、得られるポリアミド組成物の耐光性が低下する。なお、１，４−シクロヘキサンジカルボン酸のシス：トランス比は何れの範囲でも良い。
【００１８】
一般的な耐熱性ポリアミドはその構造中に芳香環構造を含む（特許文献１〜３参照）。本発明者らは、芳香環構造を含む耐熱性ポリアミドをＬＥＤ用反射板に使用した場合、この芳香環構造が劣化することで発色団となるカルボキシル基が生成し、反射板の着色が進行して十分な反射率や白度を示さなくなると推定している。
【００１９】
そこで本発明では、ポリアミド（Ａ）を構成するジカルボン酸単位として、芳香環を含まない１,４−シクロヘキサンジカルボン酸単位を用いることで、劣化に伴うカルボキシル基の生成を抑制し、ＬＥＤ用反射板に使用しても、優れた反射率と白度を維持することを見出した。なお、前記の効果は、後述する実施例において確認した。
【００２０】
ポリアミド（Ａ）は、本発明の効果を損なわない範囲で、１,４−シクロヘキサンジカルボン酸単位以外の他のジカルボン酸単位を含むことができる。１,４−シクロヘキサンジカルボン酸単位以外の他のジカルボン酸単位としては、例えばマロン酸、コハク酸、グルタル酸、アジピン酸、ピメリン酸、スベリン酸、アゼライン酸、セバシン酸、ウンデカンジカルボン酸、ドデカンジカルボン酸、ジメチルマロン酸、３，３−ジエチルコハク酸、２，２−ジメチルグルタル酸、２−メチルアジピン酸、トリメチルアジピン酸などの脂肪族ジカルボン酸；１，３−シクロペンタンジカルボン酸、１，３−シクロヘキサンジカルボン酸、シクロヘプタンジカルボン酸、シクロオクタンジカルボン酸、シクロデカンジカルボン酸等の脂環式ジカルボン酸；テレフタル酸、イソフタル酸、１，４−ナフタレンジカルボン酸、２，６−ナフタレンジカルボン酸、２，７−ナフタレンジカルボン酸、ジフェン酸、４，４’−ビフェニルジカルボン酸、ジフェニルメタン−４，４’−ジカルボン酸、ジフェニルスルホン−４，４’−ジカルボン酸などの芳香族ジカルボン酸などから誘導される単位が挙げられ、これらの単位は１種または２種以上であってもよい。さらに、ポリアミド組成物が有する上記した性質を損なわない範囲内において、トリメリット酸、トリメシン酸、ピロメリット酸などの３価以上の多価カルボン酸から誘導される単位を含ませることもできる。
【００２１】
本発明に用いられるポリアミド（Ａ）を構成するジアミン単位としては、炭素数４〜１８の脂肪族ジアミン単位を５０〜１００モル％、好ましくは６０〜１００モル％、より好ましくは７０〜１００モル％、特に好ましくは９０〜１００モル％の範囲で含有する。炭素数４〜１８の脂肪族ジアミン単位の含有量が５０モル％以上であると得られるポリアミド樹脂の耐熱性や成形性が優れる。
【００２２】
炭素数４〜１８の脂肪族ジアミン単位としては、例えば、１，４−ブタンジアミン、１，５−ペンタンジアミン、１，６−ヘキサンジアミン、１，７−ヘプタンジアミン、１，８−オクタンジアミン、１，９−ノナンジアミン、１，１０−デカンジアミン、１，１１−ウンデカンジアミン、１，１２−ドデカンジアミン等の直鎖状脂肪族ジアミン；１−ブチル−１，２−エタンジアミン、１，１−ジメチル−１，４−ブタンジアミン、１−エチル−１，４−ブタンジアミン、１，２−ジメチル−１，４−ブタンジアミン、１，３−ジメチル−１，４−ブタンジアミン、１，４−ジメチル−１，４−ブタンジアミン、２，３−ジメチル−１，４−ブタンジアミン、２−メチル−１，５−ペンタンジアミン、３−メチル−１，５−ペンタンジアミン、２，５−ジメチル−１，６−ヘキサンジアミン、２，４−ジメチル−１，６−ヘキサンジアミン、３，３−ジメチル−１，６−ヘキサンジアミン、２，２−ジメチル−１，６−ヘキサンジアミン、２，２，４−トリメチル−１，６−ヘキサンジアミン、２，４，４−トリメチル−１，６−ヘキサンジアミン、２，４−ジエチル−１，６−ヘキサンジアミン、２，２−ジメチル−１，７−ヘプタンジアミン、２，３−ジメチル−１，７−ヘプタンジアミン、２，４−ジメチル−１，７−ヘプタンジアミン、２，５−ジメチル−１，７−ヘプタンジアミン、２−メチル−１，８−オクタンジアミン、３−メチル−１，８−オクタンジアミン、４−メチル−１，８−オクタンジアミン、１，３−ジメチル−１，８−オクタンジアミン、１，４−ジメチル−１，８−オクタンジアミン、２，４−ジメチル−１，８−オクタンジアミン、３，４−ジメチル−１，８−オクタンジアミン、４，５−ジメチル−１，８−オクタンジアミン、２，２−ジメチル−１，８−オクタンジアミン、３，３−ジメチル−１，８−オクタンジアミン、４，４−ジメチル−１，８−オクタンジアミン、５−メチル−１，９−ノナンジアミン等の分岐鎖状脂肪族ジアミンなどから誘導される単位を挙げることができ、これらのうち１種または２種以上を含むことができる。
【００２３】
上記のジアミン単位は、耐熱性、低吸水性、耐薬品性などの諸物性に優れるＬＥＤ用反射板を得ることができる観点から、１，４−ブタンジアミン、１，６−ヘキサンジアミン、２−メチル−１，５−ペンタンジアミン、１，８−オクタンジアミン、２−メチル−１，８−オクタンジアミン、１，９−ノナンジアミン、１，１０−デカンジアミン、１，１１−ウンデカンジアミン、１，１２−ドデカンジアミンから誘導される単位であることが好ましく、１，９−ノナンジアミン単位および／または２−メチル−１，８−オクタンジアミン単位であることがより好ましい。また、得られるポリアミド（Ａ）の耐熱性を維持する観点から、炭素数４〜１８の脂肪族ジアミン単位の５５モル％以上が、直鎖状のジアミン単位であることが好ましい。
【００２４】
上記のジアミン単位は、本発明の効果を損なわない範囲で、炭素数４〜１８の脂肪族ジアミン単位以外のジアミン単位を含んでもよい。他のジアミン単位としては、例えば、エチレンジアミン、１，２−プロパンジアミン、１，３−プロパンジアミン等の脂肪族ジアミン；シクロヘキサンジアミン、メチルシクロヘキサンジアミン、イソホロンジアミン、ノルボルナンジメチルアミン、トリシクロデカンジメチルアミン等の脂環式ジアミン；ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエーテル等の芳香族ジアミンなどから誘導される単位を挙げることができ、これらのうち１種または２種以上を含むことができる。ジアミン単位におけるこれら他のジアミン単位の含有率は４０モル％以下であることが好ましく、２５モル％以下であることがより好ましく、１０モル％以下であることがさらに好ましい。
【００２５】
また、ポリアミド（Ａ）はアミノカルボン酸単位を含んでもよい。アミノカルボン酸単位としては、例えば、カプロラクタム、ラウリルラクタム等のラクタム；１１−アミノウンデカン酸、１２−アミノドデカン酸等のアミノカルボン酸などから誘導される単位を挙げることができる。ポリアミド（Ａ）におけるアミノカルボン酸単位の含有率は、ポリアミド（Ａ）のジカルボン酸単位とジアミン単位の合計１００モル％に対して、４０モル％以下の割合であることが好ましく、２０モル％以下の割合がより好ましい。
【００２６】
また、ポリアミド（Ａ）は末端封止剤由来の単位を含んでもよい。末端封止剤由来の単位の含有量は、前記ジアミン単位に対して３〜１０モル％であることが好ましく、３．５〜８．５モル％であることがより好ましい。ジアミン単位に対する末端封止剤由来の単位を上記範囲とすることにより、得られるポリアミド樹脂の耐光性や耐熱性、成形性が向上する。
【００２７】
末端封止剤由来の単位を上記所望の範囲とするには、重合原料仕込み時にジアミンに対して末端封止剤を上記所望の範囲となるよう仕込むことで行う。なお、重合時にモノマー成分が揮発することを考慮して、得られる樹脂に所望の量の末端封止剤由来の単位が導入されるよう、重合原料仕込み時の末端封止剤の仕込み量を微調整することが望ましい。
【００２８】
ポリアミド（Ａ）中の末端封止剤由来の単位を求める方法としては、特開平０７−２２８６９０号公報に示されているように、溶液粘度を測定し、これと数平均分子量の関係式から全末端基量を算出し、ここから滴定によって求めたアミノ基量とカルボキシル基量を減じる方法や、1Ｈ−ＮＭＲを用い、ジアミン単位と末端封止剤由来の単位のそれぞれに対応するシグナルの積分値に基いて求める方法などが挙げられる。
【００２９】
末端封止剤としては、末端アミノ基もしくは末端カルボキシル基との反応性を有する単官能性の化合物を用いることができる。具体的には、モノカルボン酸、酸無水物、モノイソシアネート、モノ酸ハロゲン化物、モノエステル類、モノアルコール類、モノアミンなどが挙げられるが、反応性および封止末端の安定性などの点から、末端アミノ基に対する末端封止剤としては、モノカルボン酸が好ましく、末端カルボキシル基に対する末端封止剤としては、モノアミンが好ましい。また、取扱いの容易さなどの観点から末端封止剤としてはモノカルボン酸がより好ましい。
【００３０】
末端封止剤として使用されるモノカルボン酸としては、アミノ基との反応性を有するものであれば特に制限はなく、例えば、酢酸、プロピオン酸、酪酸、吉草酸、カプロン酸、カプリル酸、ラウリン酸、トリデカン酸、ミリスチン酸、パルミチン酸、ステアリン酸、ピバリン酸、イソ酪酸等の脂肪族モノカルボン酸；シクロペンタンカルボン酸、シクロヘキサンカルボン酸等の脂環式モノカルボン酸；安息香酸、トルイル酸、α−ナフタレンカルボン酸、β−ナフタレンカルボン酸、メチルナフタレンカルボン酸、フェニル酢酸等の芳香族モノカルボン酸；これらの任意の混合物などを挙げることができる。これらのなかでも、反応性、封止末端の安定性、価格などの点から、酢酸、プロピオン酸、酪酸、吉草酸、カプロン酸、カプリル酸、ラウリン酸、トリデカン酸、ミリスチン酸、パルミチン酸、ステアリン酸、安息香酸が好ましい。
【００３１】
末端封止剤として使用されるモノアミンとしては、カルボキシル基との反応性を有するものであれば特に制限はなく、例えば、メチルアミン、エチルアミン、プロピルアミン、ブチルアミン、ヘキシルアミン、オクチルアミン、デシルアミン、ステアリルアミン、ジメチルアミン、ジエチルアミン、ジプロピルアミン、ジブチルアミン等の脂肪族モノアミン；シクロヘキシルアミン、ジシクロヘキシルアミン等の脂環式モノアミン；アニリン、トルイジン、ジフェニルアミン、ナフチルアミン等の芳香族モノアミン；これらの任意の混合物などを挙げることができる。これらのなかでも、反応性、高沸点、封止末端の安定性および価格などの点から、ブチルアミン、ヘキシルアミン、オクチルアミン、デシルアミン、ステアリルアミン、シクロヘキシルアミン、アニリンが好ましい。
【００３２】
本実施の形態のポリアミド（Ａ）における１，４−シクロヘキサンジカルボン酸単位は、トランス体およびシス体の幾何異性体の混合物として存在する。ポリアミド（Ａ）における１，４−シクロヘキサンジカルボン酸単位のトランス体−シス体転移は可逆的に進行するので、トランス体とシス体の比率はポリアミド（Ａ）を製造する条件、ポリアミド組成物を製造する条件、およびＬＥＤ用反射板を製造する条件により一義的に定まる。本実施の形態のポリアミド（Ａ）の融点などの物性は１，４−シクロヘキサンジカルボン酸単位のトランス体とシス体の比率により変化するので、必要に応じて、所望の比率となるように各工程の製造条件を調整する。
【００３３】
本発明に用いられるポリアミド（Ａ）は、結晶性ポリアミドを製造する方法として知られている任意の方法を用いて製造することができる。例えば、酸クロライドとジアミンを原料とする溶液重合法または界面重合法、ジカルボン酸とジアミンを原料とする溶融重合法、固相重合法、溶融押出重合法などの方法により製造することができる。
【００３４】
ポリアミド（Ａ）は、例えば、最初にジアミン、ジカルボン酸、および必要に応じて触媒や末端封止剤を一括して添加してナイロン塩を製造した後、２００〜２５０℃の温度において加熱重合してプレポリマーとし、さらに固相重合するか、あるいは溶融押出機を用いて重合することにより製造することができる。重合の最終段階を固相重合により行う場合、減圧下または不活性ガス流動下に行うのが好ましく、重合温度が２００〜２８０℃の範囲内であれば、重合速度が大きく、生産性に優れ、着色やゲル化を有効に抑制することができる。重合の最終段階を溶融押出機により行う場合の重合温度としては、３７０℃以下であるのが好ましく、かかる条件で重合すると、分解がほとんどなく、劣化の少ないポリアミド（Ａ）が得られる。
【００３５】
ポリアミド（Ａ）を製造するに際して使用することができる触媒としては、例えば、リン酸、亜リン酸、次亜リン酸、それらの塩またはエステルが挙げられる。上記の塩またはエステルとしては、リン酸、亜リン酸または次亜リン酸とカリウム、ナトリウム、マグネシウム、バナジウム、カルシウム、亜鉛、コバルト、マンガン、錫、タングステン、ゲルマニウム、チタン、アンチモン等の金属との塩；リン酸、亜リン酸または次亜リン酸のアンモニウム塩；リン酸、亜リン酸または次亜リン酸のエチルエステル、イソプロピルエステル、ブチルエステル、ヘキシルエステル、イソデシルエステル、オクタデシルエステル、デシルエステル、ステアリルエステル、フェニルエステルなどを挙げることができる。
【００３６】
ポリアミド（Ａ）の含有量は、本発明のＬＥＤ用反射板に用いるポリアミド組成物全体の質量（１００質量％）に対して３５〜９７質量％であることが好ましく、４０〜９０質量％であることが更に好ましい。３５質量％未満であると反射板の成形が困難になる場合があり、９７質量％を超えると反射板の反射率や白色度が充分でない場合がある。
【００３７】
上記のポリアミド組成物には充填剤（Ｂ）を含有させてもよい。充填剤（Ｂ）の屈折率は１．９〜３．０であることが好ましい。屈折率が１．９未満の場合は得られる反射板の反射率が低下することがあり、屈折率が３．０より大きい場合は組成物が着色し、反射板の用途に適さない場合がある。なお、本明細書において、「屈折率」とは、真空の屈折率を１．０とした場合の絶対屈折率を表わす。
【００３８】
充填剤（Ｂ）としては、例えば、硫化亜鉛、硫化ストロンチウム、硫化バリウム、チタン酸ストロンチウム、チタン酸鉛、チタン酸バリウム、酸化亜鉛、酸化アンチモン、酸化チタン、酸化ジルコニウム、鉛白、塩化銀、ダイヤモンド等を挙げることができ、これらのうち、１種または２種以上を用いることができる。これらのなかでも、安全性、入手のし易さ、価格、取扱い易さ、などの観点から、酸化チタンが好ましい。酸化チタンとしては、例えば、酸化チタン（ＴｉＯ）、三酸化チタン（Ｔｉ2Ｏ3）、二酸化チタン（ＴｉＯ2）などが挙げられ、これらのいずれを使用しても良いが、二酸化チタンが好ましい。また、二酸化チタンとしては、ルチル型またはアナタ−ゼ型の結晶構造を有するものが好ましく、ルチル型の結晶構造を有するものが更に好ましい。
【００３９】
本発明に用いられる充填剤（Ｂ）の含有量は、本発明のＬＥＤ用反射板に用いるポリアミド組成物全体の質量に対して３〜５０質量％であることが好ましく、１０〜３５質量％であることが更に好ましい。３質量％未満であると反射板の反射率や白色度が十分でない場合があり、５０質量％を超えると反射板の成形が難しくなる場合がある。
【００４０】
充填剤（Ｂ）の平均粒径は、小さすぎても、大きすぎても光反射率が低下する場合があるので、好ましくは０．１〜０．５μｍ、より好ましくは０．１５〜０．４μｍ、特に好ましくは０．２〜０．３μｍの範囲内である。ここで、塊状のものや平均粒径が大きなものを適宜粉砕し、必要に応じて篩い等によって分級して、上記した平均粒径となるようにしたものを使用してもよい。
【００４１】
また、充填剤（Ｂ）として、表面処理を施したものを使用してもよい。表面処理剤としては、例えば、シリカ、アルミナ、ジルコニア、酸化錫、酸化アンチモン、酸化亜鉛などの金属酸化物；シランカップリング剤、シリコーン等の有機珪素化合物；チタンカップリング剤等の有機チタン化合物；有機酸、ポリオール等の有機物などが挙げられる。
【００４２】
上記のポリアミド組成物には強化材（Ｃ）を含有させてもよい。強化材（Ｃ）としては、繊維状、平板状、針状、クロス状などの各種形態を有するものを使用することができる。具体的には、ガラス繊維、炭素繊維、アラミド繊維、液晶ポリマー（ＬＣＰ）繊維、金属繊維等の繊維状強化材；マイカ、タルク等の平板状強化材；チタン酸カリウムウィスカー、ホウ酸アルミニウムウィスカー、炭酸カルシウムウィスカー、硫酸マグネシウムウィスカー、ワラストナイト、セピオライト、ゾノトライト、酸化亜鉛ウィスカー等の針状強化材；シリカ、アルミナ、炭酸バリウム、炭酸マグネシウム、窒化アルミニウム、窒化ホウ素、チタン酸カリウム、ケイ酸アルミニウム（カオリン、クレー、パイロフィライト、ベントナイト）、ケイ酸カルシウム、ケイ酸マグネシウム（アタパルジャイト）、ホウ酸アルミニウム、硫酸カルシウム、硫酸バリウム、硫酸マグネシウム、アスベスト、ガラスビーズ、グラファイト、カーボンナノチューブ、炭化ケイ素、セリサイト、ハイドロタルサイト、二硫化モリブデン、フェノール樹脂、架橋スチレン系樹脂、架橋アクリル系樹脂等の強化材などが挙げられる。これらの強化材（Ｃ）は１種を単独で使用しても２種以上を併用してもよい。これらの強化材（Ｃ）の表面は、ポリアミド（Ａ）中への分散性を高める目的で、あるいは、ポリアミド（Ａ）との接着性を高める目的で、シランカップリング剤、チタンカップリング剤、アクリル樹脂、ウレタン樹脂、エポキシ樹脂等の高分子、またはその他低分子の化合物によって表面処理されていてもよい。
【００４３】
上記の強化材（Ｃ）の中でも、低コストであり、力学強度が高い成形品が得られることから、繊維状強化材および／または針状強化材が好ましい。この強化材（Ｃ）は、高強度、低コストの観点からはガラス繊維を使用することが好ましく、表面平滑性の高い成形品が得られる観点からは針状強化材を使用することが好ましい。特に、白色度を保持する観点から、ガラス繊維、ワラストナイト、チタン酸カリウムウィスカー、炭酸カルシウムウィスカー、およびホウ酸アルミニウムウィスカーからなる群より選ばれる少なくとも１種を好ましく使用でき、ガラス繊維および／またはワラストナイトがより好ましく用いられる。
【００４４】
本発明のＬＥＤ用反射板に用いるポリアミド組成物に強化材（Ｃ）を含有させる場合、その量は、本発明のＬＥＤ用反射板に用いるポリアミド組成物全体の質量に対して５〜５０質量％の範囲であることが好ましく、１０〜３５質量％の範囲であることが更に好ましい。５０質量％を超えると成形性が低下する場合があり、５質量％より少ないと耐熱性、寸法安定性、表面平滑性に優れた成形品が得られない場合がある。
【００４５】
本発明のＬＥＤ用反射板に用いるポリアミド組成物は、変色を防止し、光反射率の低下を抑制することを目的として、更に、光安定剤（Ｄ）を含有することができる。光安定剤としては、ベンゾフェノン系化合物、サリチレート系化合物、ベンゾトリアゾール系化合物、アクリロニトリル系化合物、その他の共役系化合物などの紫外線吸収効果のある化合物、ヒンダードアミン系化合物などのラジカル捕捉能力のある化合物等を挙げることができる。特に、ポリアミド（Ａ）との親和性が高く、耐熱性にも優れている観点から、分子内にアミド結合を有する化合物が好ましい。また、紫外線吸収効果のある化合物とラジカル捕捉能力のある化合物を併用すると、より高い安定化効果が現れるので好ましい。
【００４６】
光安定剤（Ｄ）を含有させる場合、その量は、本発明のＬＥＤ用反射板に用いるポリアミド組成物の変色の防止と光反射率の低下の抑制という効果と、過度に製造コストを増大させないという観点とを考慮すると、本発明のＬＥＤ用反射板に用いるポリアミド組成物全体の質量に対して好ましくは２質量％以下、より好ましくは０．０５〜２質量％である。なお、これらの光安定剤は２種類以上を併用して使用することも可能である。
【００４７】
本発明のＬＥＤ用反射板に用いるポリアミド組成物は、酸化マグネシウムおよび／または水酸化マグネシウム（Ｅ）を含有していてもよい。これにより、特に長時間加熱処理を行った際においても、黄変等の変色や白色度の低下を抑制することができる。
【００４８】
酸化マグネシウムおよび／または水酸化マグネシウム（Ｅ）の平均粒径は特に制限はないが、各種物性向上の観点から０．０５〜１０μｍが好ましく、より好ましくは０．１〜５μｍである。またポリアミド（Ａ）との密着性および分散性を向上させるために表面処理を施したものを使用してもよい。表面処理剤としては、例えば、アミノシラン、エポキシシランなどのシランカップリング剤、シリコーン等の有機珪素化合物；チタンカップリング剤等の有機チタン化合物；有機酸、ポリオール等の有機物などが挙げられる。
【００４９】
酸化マグネシウムおよび／または水酸化マグネシウム（Ｅ）を含有させる場合、その量は、本発明のＬＥＤ用反射板に用いるポリアミド組成物全体の質量に対して０．５〜１０質量％の範囲であることが好ましく、１〜５質量％の範囲であることが更に好ましい。該含有量が０．５質量％未満では加熱処理後の変色を抑制する効果が小さく、１０質量％を超えると成形性が低下する場合がある。
【００５０】
さらに本発明のＬＥＤ用反射板に用いるポリアミド組成物には、カーボンブラック、ニグロシン、その他有機系や無機系の着色剤；亜リン酸、リン酸、亜ホスホン酸やこれらのエステル等の熱安定剤；ヒンダードフェノール系、チオ系、リン系等の酸化防止剤；帯電防止剤；結晶核剤；可塑剤；ポリオレフィンワックス、高級脂肪酸エステル等のワックス類；シリコーンオイル等の離型剤；滑剤などの他の成分をさらに配合することもできる。本発明のＬＥＤ用反射板に用いるポリアミド組成物に他の成分を配合する場合、その量は５質量％以下であることが好ましい。
【００５１】
本発明のＬＥＤ用反射板に用いるポリアミド組成物は、上記した各構成成分を、公知の方法に従って配合することによって調製することができる。例えば、ポリアミド（Ａ）の重縮合反応時に各成分を添加する方法、ポリアミド（Ａ）とその他の成分をドライブレンドする方法、押出機を用いて各構成成分を溶融混錬する方法などが挙げられる。これらのなかでも操作が容易であること、均一な組成物が得られることなどから、押出機を用いて各構成成分を溶融混錬する方法が好ましい。この際に用いられる押出機は２軸スクリュー型のものが好ましく、溶融混錬温度としてはポリアミド（Ａ）の融点より５℃高い温度から３７０℃以下の範囲内であることが好ましい。
【００５２】
本発明のＬＥＤ用反射板は、上記のポリアミド組成物を、射出成形、押出成形、プレス成形、ブロー成形、カレンダー成形、流延成形などの一般に熱可塑性樹脂組成物に対して用いられる成形方法により成形して製造することができる。また上記の成形方法を組み合わせた成形方法を採用することもできる。特に、成形の容易さ、量産性、コストなどの面で射出成形が好ましい。また、上記のポリアミド組成物と他のポリマーとを複合成形することもできる。さらに、上記のポリアミド組成物を、金属からなる成形体や布帛などと複合化することも可能である。
【００５３】
本発明のＬＥＤ用反射板は、１２０℃、空気中で２９５ｎｍ〜７８０ｎｍの光を透過させるフィルターを通したメタルハライドランプの光を３００〜４００ｎｍの波長における照度が１０ｍＷ／ｃｍ２となる位置で３３６時間照射した後の波長４６０ｎｍの光の反射率が、９０％以上であることが好ましい。この要件を満たすことで、ＬＥＤの反射板として有利に使用できるのみならず、長い期間にわたり高い反射率や白色度を維持することが要求されるような用途に応用することができる。
【００５４】
本発明のＬＥＤ用反射板の荷重１．８２ＭＰａでの荷重たわみ温度は２６０℃以上であることが好ましい。上記範囲の荷重たわみ温度を有することにより、十分なハンダ耐熱性を有する反射板を与えることが可能となる。
【００５５】
本発明のＬＥＤ用反射板は、耐熱性が高く、長期間に亘ってＬＥＤ光を照射した後においても、高い反射率と白色度を維持する。本発明のＬＥＤ用反射板は、例えば、バックライト光源、照明、自動車各種ランプなどに使われるＬＥＤ素子用の反射板として好適に使用することができ、特に、表面実装に対応したＬＥＤ素子用の反射板として好適に使用することができる。
【００５６】
さらに本発明は、上述のＬＥＤ用反射板を備える発光装置である。本発明の発光装置は、例えばバックライト光源、照明用光源、自動車各種ランプの光源として利用することができる。
【００５７】
＜発光装置＞
図１に本発明の発光装置の代表的な構成の一例を示す。図１は、ＳＭＤ(surface mounted device)タイプの発光装置（ＬＥＤ装置）１を模式的に表したものである。発光装置１では基板２０とリフレクタ（筐体）３０により形成されるパッケージ状部５０に発光素子１０が配置され、パッケージ状部５０には封止部材４０（光透過性の樹脂）が充填されている。
【００５８】
以下、本発明の発光装置の各要素を説明する。因みに本発明の発光装置は以下の要素に制限されるものではない。
【００５９】
＜半導体発光素子＞
半導体発光素子１０は、発光ピーク波長を５００ｎｍ以下の波長領域に有するものを好適に使用できる。単一の発光ピークを有する半導体発光素子に限られず、複数の発光ピークを有する半導体発光素子を用いることもできる。尚、複数の発光ピークを有する場合には５００ｎｍよりも長波長の領域に１つまたは２つ以上の発光ピークを有していてもよい。また、可視光の長波長領域（５０１ｎｍ〜７８０ｎｍ）に発光ピークを有する半導体発光素子も用いることができる。
【００６０】
半導体発光素子１０の構成は、上記の波長特性を備えるものであれば特に限定されない。例えばＧａＡｌＮ、ＺｎＳ、ＺｎＳｅ、ＳｉＣ、ＧａＰ、ＧａＡｌＡｓ、ＡｌＮ、ＩｎＮ、ＡｌＩｎＧａＰ、ＩｎＧａＮ、ＧａＮ、ＡｌＩｎＧａＮ等の半導体を発光層として形成させたものを用いることができる。
【００６１】
また、発光層は任意のドーパントを含有するものであってもよい。
【００６２】
半導体発光素子１０は適宜複数個用いることができる。例えば、緑色系が発光可能な発光素子を２個、青色系及び赤色系が発光可能な発光素子をそれぞれ１個ずつとすることができる。
【００６３】
半導体発光素子１０の基板２０への接続方法には特に制限はないが、導電性のエポキシあるいはシリコーン接着剤を使用することができる。さらに半導体素子から発生する熱を効率良く基板へ伝えるために低融点の金属を使用することができる。例えば、Ｓｎ／Ａｇ／Ｃｕ（融点２２０度）、Ｓｎ／Ａｕ（融点２８２度）などを例示することができる。
【００６４】
＜パッケージ＞
パッケージは半導体発光素子１０が搭載される部材であり、一部または全体が上述の本発明のＬＥＤ用反射板により形成される。
【００６５】
本発明では、パッケージは、単一の部材からなるものであっても、複数の部材を組み合わせて構成されるものであってもよい。
【００６６】
パッケージは、好ましくは凹部（カップ状部）を有する。パッケージの１つの例としては、リフレクタ（筐体）と基板を組み合わせたものが挙げられ、例えば、図１では、凹部（カップ状部）５０が形成されるように、基板２０上に所望の形状のリフレクタ（筐体）３０を接着させてパッケージが構成されている。基板２０およびリフレクタ３０は、上述のポリアミド組成物を成形した本発明のＬＥＤ用反射板より形成される。基板２０およびリフレクタ３０の一方のみが、本発明のＬＥＤ用反射板より形成されてもよい。このように複数の本発明のＬＥＤ用反射板を用いる場合には、ポリアミド組成物の組成を変えてＬＥＤ反射板を形成することにより得られる異なる特性のＬＥＤ用反射板を組み合わせて用いてもよい。別の例としては、上述のポリアミド組成物を、一の面側に凹部（カップ状部）が形成されるように成形し、パッケージを１つのＬＥＤ用反射板より形成した構成が挙げられる。さらに別の例として、パッケージとして平板状のＬＥＤ用反射板のみからなるものを用いることもできる。
【００６７】
パッケージに形成される凹部（カップ状部）とは、底部と側面部とを有し、光軸に垂直方向の断面の面積が、当該底部から発光装置の光の取り出し方向に向かって連続的または段階的に増加する形状を有する空間からなる部分をいう。かかる条件を満たす範囲において、底部及び側面部の形状は特に限定されるものではない。
【００６８】
＜封止部材＞
封止部材４０は発光素子１０を被覆するように形成される部材であり、主として外部環境から発光素子１０を保護する目的で備えられる。
【００６９】
封止部材４０には、半導体素子１０や配線の保護を目的として透明熱硬化性樹脂を使用することができる。透明熱硬化性樹脂としてはエポキシあるいはシリコーンを含む熱硬化性樹脂を例示することができる。シリコーンはパッケージの要求特性に応じて樹脂タイプ、ゴムタイプ、ゲルタイプを使用することができる。また、リフレクタ３０と封止樹脂との密着性を高めるためにリフレクタ３０をアルゴンなどの希ガスプラズマで処理することができる。
【００７０】
異なる材料からなる複数の層が発光素子上に積層して形成されるように封止部材を設けることもできる。
【００７１】
封止部材４０に蛍光体を含有させることもできる。蛍光体を用いることにより、発光素子からの光の一部を異なる波長の光に変換することができ、発光装置の発光色を変化させ、または補正することができる。
【００７２】
蛍光体は発光素子からの光により励起可能なものであれば任意のものを用いることができる。例えば、Ｅｕ、Ｃｅ等のランタノイド系元素で主に賦活される窒化物蛍光体・酸窒化物系蛍光体・サイアロン系蛍光体、Ｅｕ等のランタノイド系またはＭｎ等の遷移金属系の元素により主に賦活されるアルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、Ｃｅ等のランタノイド系元素で主に賦活される希土類アルミン酸塩、希土類ケイ酸塩、あるいはＥｕ等のランタノイド系元素で主に賦活される有機化合物および有機錯体等から選ばれる少なくとも１種以上が好ましく用いられる。
【００７３】
また複数種類の蛍光体を組み合わせて封止部材に含有させることもできる。この場合には、発光素子からの光により励起されて発光する蛍光体、及び当該蛍光体からの光により励起されて発光する蛍光体とを組み合わせて用いることもできる。
【００７４】
封止部材４０に二酸化チタンや酸化亜鉛などの光拡散体を含有させることにより、封止部材内での光の拡散を促進させて発光ムラを減少させることもできる。
【００７５】
図１の発光装置１は、例えば、次のように製造される。まず、本発明のＬＥＤ用反射板である基板２０上に本発明のＬＥＤ用反射板であるリフレクタ３０を配置する。続いて、発光素子１０をマウントし、発光素子１０の電極と基板２０上の配線パターンとをリードで接続する。続いて、主剤と硬化剤からなる液状のシリコーン封止剤を準備し、カップ状部５０にポッティングする。この状態で約１５０℃に加熱してシリコーン封止剤を熱硬化させる。その後、空気中で放熱させる。
【００７６】
図２に他の構成からなる本発明の発光装置２の模式図を示す。図２において、発光装置１と同一の要素には同一の符号を付してある。発光装置２では、基板の代わりにリードフレーム８０が用いられ、リードフレーム８０の上に発光素子１０がマウントされる。その他の構成は、発光装置１と同様である。
【００７７】
図３に他の構成からなる本発明の発光装置３の模式図を示す。図３において、発光装置１と同一の要素には同一の符号を付してある。発光装置３では、本発明のＬＥＤ用反射板である基板７０が用いられる。基板７０には所望の配線７１が施されている。また、筐体（リフレクタ）は用いられず、図示されるように発光素子１０をマウントした後、所望の型を用いた型成形により封止部材６０を形成することができる。また、予め所望の形状に成形した封止部材６０を用意しておき、これを発光素子１０を覆うように基板７０に接着させてもよい。
【００７８】
以上、本発明の構成例としてＳＭＤタイプの発光装置について説明したが、本発明は、カップ状部を有するリードフレーム上に発光素子がマウントされ、発光素子及びリードフレームの一部を封止部材で被覆してなる、いわゆる砲弾型発光ダイオードにも適用できるものである。また、発光素子をいわゆるフリップチップの形に基板またはリードフレーム上にマウントしたフリップチップタイプの発光装置にも適用できるものである。
【実施例】
【００７９】
以下、実施例および比較例を挙げて本発明を詳細に説明するが、本発明は、これら実施例に限定されるものではない。【００８０】
なお、以下の実施例および比較例において、末端封止剤単位、溶液粘度、融点、トランス異性体比率、反射率、白色度、荷重たわみ温度は以下の方法により評価した。【００８１】
＜末端封止剤単位＞
後述する参考例１〜８で得られたポリアミド１〜ポリアミド８の試料を一部とり、1Ｈ−ＮＭＲ（５００ＭＨｚ、重水素化トリフルオロ酢酸中、室温で測定）を用い、ジアミン単位と末端封止剤由来の単位それぞれの特性シグナルの積分値よりこれらの単位のモル比を計算し、ジアミン単位に対する末端封止剤由来の単位の百分率比（モル％）を求めた。代表的なシグナルの化学シフト値を以下に示す。【００８２】
【表１】
2011027562.tif 000002
【００８３】
＜溶液粘度ηinh＞
後述する参考例１〜８で得られたポリアミド１〜ポリアミド８の試料を一部とり、メスフラスコ中で試料５０ｍｇを２５ｍｌの濃硫酸に溶解させた。この検液をウベローデ型粘度計を用いて、３０℃での落下時間（ｔ）を計り、濃硫酸の落下時間（ｔ0）から下記の式（１）により算出した。
ηinh（ｄｌ／ｇ）＝{Ｉｎ（ｔ÷ｔ0）}÷０．２（ｇ／ｄｌ）  （１）【００８４】
＜融点＞
後述する参考例１〜８で得られたポリアミド１〜ポリアミド８の試料を一部とり、メトラー・トレド（株）製の示差走査熱量分析装置（ＤＳＣ８２２）を使用して、試料約１０ｍｇを、窒素雰囲気下で、３０℃から３６０℃へ１０℃／分の速度で加熱し、３６０℃で２分保持して試料を完全に融解させた後、１０℃／分の速度で３０℃まで冷却し３０℃で２分保持した。再び１０℃／分の速度で３６０℃まで昇温した時に現れる融解ピークのピーク温度を融点とした。融解ピークが複数ある場合は最も高温側の融解ピークのピーク温度を融点とした。【００８５】
＜トランス異性体比率＞
各実施例および比較例で得られたポリアミド組成物を用い、ポリアミドの融点よりも約２０℃高いシリンダー温度で射出成形（金型温度：１４０℃）を行い、厚さ１ｍｍ、幅４０ｍｍ、長さ１００ｍｍの試験片を作製した。この試験片から２０〜３０ｍｇを切り出し、重水素化トリフルオロ酢酸１ｍｌに溶解し、日本電子株式会社製核磁気共鳴装置ＪＮＭ−ＥＣＸ４００を用いて、室温、積算回数２５６回の条件で1Ｈ−ＮＭＲ測定を行った。１,４−シクロヘキサンジカルボン酸のシス異性体に由来する３．４７ｐｐｍのピーク面積とトランス異性体に由来する３．５０ｐｐｍのピーク面積の比率からトランス異性体比率を求めた。【００８６】
＜反射率＞
各実施例および比較例で得られたポリアミド組成物を用い、ポリアミドの融点よりも約２０℃高いシリンダー温度で射出成形（金型温度：１４０℃）を行い、厚さ１ｍｍ、幅４０ｍｍ、長さ１００ｍｍの試験片を作製した。この試験片を２９５ｎｍ〜７８０ｎｍの光を透過させるフィルターであるＫＦ−１フィルター（ダイプラ・ウィンテス株式会社製）を備えた耐光性試験装置（ダイプラ・ウィンテス株式会社製スーパーウィン・ミニ）の、上部石英ガラス面から２５ｃｍの距離に設置し、槽内の温度を１２０℃に設定し３３６時間の光照射を行った。なお、試験片を設置した位置での３００〜４００ｎｍの波長における照度は１０ｍＷ／ｃｍ2であった。光照射後の試験片の４６０ｎｍの波長での反射率を株式会社日立製作所製スペクトロフォトメーター（Ｕ−４０００）により求めた。【００８７】
＜白色度＞
上記反射率測定後の試験片の色彩を、分光色彩計ＳＤ５０００（日本電色工業株式会社製）にて測定し、ハンターの色差式による明度（Ｌ）、赤色値（ａ）および黄色値（ｂ）を求めた。また、白色度を以下の式（２）に従って算出した。
Ｗ＝１００−〔（１００−Ｌ）2＋ａ2＋ｂ2〕1/2  （２）
ａ：赤色値
ｂ：黄色値
Ｌ：明度【００８８】
＜荷重たわみ温度＞
各実施例および比較例で得られたポリアミド組成物を用い、ポリアミドの融点よりも約２０℃高い温度で射出成形（金型温度：１４０℃）を行い、試験片（ＪＩＳ  Ｋ７２０７号ダンベル）を作製した。この試験片を使用し、荷重たわみ温度測定機（東洋精機製作所製Ｓ−３Ｍ）を用いて、１．８２ＭＰａの荷重下で熱変形温度を測定し、荷重たわみ温度とした。【００８９】
以下の実施例および比較例では、下記の材料を使用した。【００９０】
参考例１〔ポリアミド１〕
シス：トランス比が７０：３０の１，４−シクロヘキサンジカルボン酸５１１１．２ｇ（２９．７モル）、１，９−ノナンジアミン４１１７．６ｇ（２６．０モル）、２−メチル−１，８−オクタンジアミン７２６．６ｇ（４．５９モル）、末端封止剤としての安息香酸２２４．２ｇ（１．８４モル）、次亜リン酸ナトリウム一水和物１０ｇ、および蒸留水２．５Ｌを、内容積４０Ｌのオートクレーブに入れ、窒素置換した。２時間かけて内部温度を２００℃に昇温した。この時、オートクレーブは２ＭＰａまで昇圧した。その後２時間、内部温度を２１５℃に保ち、水蒸気を徐々に抜いて圧力を２ＭＰａに保ちながら反応させた。次いで、３０分かけて圧力を１．２ＭＰａまで下げ、プレポリマーを得た。このプレポリマーを２ｍｍ以下の大きさまで粉砕し、１２０℃、減圧下で１２時間乾燥した。これを２３０℃、１３．３Ｐａの条件で１０時間固相重合し、末端封止剤単位が４．３モル％、溶液粘度ηinhが０．８７ｄｌ／ｇ、融点が３１５℃であるポリアミド１を得た。【００９１】
参考例２〔ポリアミド２〕
シス：トランス比が７０：３０の１，４−シクロヘキサンジカルボン酸５１１１．２ｇ（２９．７モル）の代わりに、シス：トランス比が０：１００の１，４−シクロヘキサンジカルボン酸５１１１．２ｇ（２９．７モル）とした以外は、参考例１に記載した方法で重合し、末端封止剤単位が４．５モル％、溶液粘度ηinhが０．８５ｄｌ／ｇ、融点が３１５℃であるポリアミド２を得た。【００９２】
参考例３〔ポリアミド３〕
シス：トランス比が７０：３０の１，４−シクロヘキサンジカルボン酸４８１３．３ｇ（２８．０モル）、１，１０−デカンジアミン４９６５．６ｇ（２８．８モル）、安息香酸２１１．２ｇ（１．７３モル）、次亜リン酸ナトリウム一水和物１０ｇ、および蒸留水２．５Ｌを、内容積４０Ｌのオートクレーブへ加えた後、参考例１に記載した方法で重合し、末端封止剤単位が４．５モル％、溶液粘度ηinhが１．０ｄｌ／ｇ、融点が３２８℃であるポリアミド３を得た。【００９３】
参考例４〔ポリアミド４〕
シス：トランス比が７０：３０の１，４−シクロヘキサンジカルボン酸４６５２．２ｇ（２７．０モル）、１，１１−ウンデカンジアミン５１３３．７ｇ（２７．９モル）、安息香酸２０４．１ｇ（１．６７モル）、次亜リン酸ナトリウム一水和物１０ｇ、および蒸留水２．５Ｌを、内容積４０Ｌのオートクレーブへ加えた後、参考例１に記載した方法で重合し、末端封止剤単位が４．６モル％、溶液粘度ηinhが１．０ｄｌ／ｇ、融点が３０４℃であるポリアミド４を得た。【００９４】
参考例５〔ポリアミド５〕
シス：トランス比が７０：３０の１，４−シクロヘキサンジカルボン酸４０５６．３ｇ（２３．６モル）、テレフタル酸９７８．４ｇ（５．８９モル）、１，９−ノナンジアミン４０６３．７ｇ（２５．７モル）、２−メチル−１，８−オクタンジアミン７１７．１ｇ（４．５３モル）、末端封止剤としての安息香酸１８４．４ｇ（１．５１モル）、次亜リン酸ナトリウム一水和物１０ｇ、および蒸留水２．５Ｌを、内容積４０Ｌのオートクレーブに入れ、窒素置換した。２時間かけて内部温度を２００℃に昇温した。この時、オートクレーブは２ＭＰａまで昇圧した。その後２時間、内部温度を２１５℃に保ち、水蒸気を徐々に抜いて圧力を２ＭＰａに保ちながら反応させた。次いで、３０分かけて圧力を１．２ＭＰａまで下げ、プレポリマーを得た。このプレポリマーを２ｍｍ以下の大きさまで粉砕し、１２０℃、減圧下で１２時間乾燥した。これを２３０℃、１３．３Ｐａの条件で１０時間固相重合し、末端封止剤単位が４．０モル％、溶液粘度ηinhが１．０６ｄｌ／ｇ、融点が３０２℃であるポリアミド５を得た。【００９５】
参考例６〔ポリアミド６〕
テレフタル酸４９２６．１ｇ（２９．７モル）、１，９−ノナンジアミン４１１３．９ｇ（２６．０モル）、２−メチル−１，８オクタンジアミン７２６．０ｇ（４．５９モル）、安息香酸２２４．０ｇ（１．８３モル）、次亜リン酸ナトリウム一水和物１０ｇ、および蒸留水２．５Ｌを、内容積４０Ｌのオートクレーブへ加えた後、参考例１に記載した方法で重合し、末端封止剤単位が５．９モル％、溶液粘度ηinhが０．８０ｄｌ／ｇ、融点が３０６℃であるポリアミド６を得た。【００９６】
参考例７〔ポリアミド７〕
テレフタル酸２３５８．１ｇ（１４．２モル）、アジピン酸３１１２．１ｇ（２１．３モル）、ヘキサメチレンジアミン４２５１．７ｇ（３６．６モル）、安息香酸２６８．１ｇ（２．２モル）、次亜リン酸ナトリウム一水和物１０ｇ、および蒸留水２．５Ｌを、内容積４０Ｌのオートクレーブへ加えた後、参考例１に記載した方法でポリアミドを重合し、末端封止剤単位が５．７モル％、溶液粘度ηinhが０．８５ｄｌ／ｇ、融点が２９０℃であるポリアミド７を得た。【００９７】
参考例８〔ポリアミド８〕
シス：トランス比が７０：３０の１，４−シクロヘキサンジカルボン酸２４２３．５ｇ（１４．１モル）、アジピン酸３０８５．４ｇ（２１．１モル）、ヘキサメチレンジアミン４２１５．３ｇ（３６．３モル）、安息香酸２６５．８ｇ（２．２モル）、次亜リン酸ナトリウム一水和物１０ｇ、および蒸留水２．５Ｌを、内容積４０Ｌのオートクレーブへ加えた後、参考例１に記載した方法で重合し、末端封止剤単位が４．５モル％、溶液粘度ηinhが０．８８ｄｌ／ｇ、融点が２９０℃であるポリアミド８を得た。【００９８】
〔充填剤（Ｂ）〕
石原産業（株）製、「タイペークＣＲ−９０」（二酸化チタン：平均粒径０．２５μｍ、屈折率２．７１）【００９９】
〔強化剤（Ｃ）〕
日東紡績（株）社製、「ＣＳ３Ｊ２５６」（ガラス繊維：ＧＦ）
キンセイマテック（株）社製、「ＳＨ−１２５０」（ワラストナイト：ＷＳ）【０１００】
〔光安定剤（Ｄ）〕
クラリアントジャパン（株）社製、「ナイロスタブＳ−ＥＥＤ」（２−エチル−２−エトキシ−オキザルアニリド）【０１０１】
〔酸化マグネシウム（Ｅ）〕
協和化学工業（株）社製、「ＭＦ−１５０」（酸化マグネシウム：平均粒径０．７１μｍ）【０１０２】
＜実施例１〜８および比較例１〜４＞
表２及び表３に示すポリアミドを減圧下、１２０℃で２４時間乾燥した後、表２及び表３に示す量の酸化チタン、光安定剤、酸化マグネシウムおよび離型剤とドライブレンドし、得られた混合物を２軸押出機（スクリュー径：３２ｍｍ、Ｌ／Ｄ＝３０、回転数１５０ｒｐｍ）のホッパーからフィードして、同時に、サイドフィーダーより表２及び表３に示す量の強化剤を添加して溶融混錬し、ストランド状に押出した後、ペレタイザにより切断してペレット状のポリアミド組成物を得た。得られたポリアミド組成物を使用し、前記した方法に従って所定形状の試験片を作製し、各種物性を評価した。結果を表２及び表３に示す。【０１０３】
【表２】
2011027562.tif 000003
【０１０４】
【表３】
2011027562.tif 000004
【０１０５】
＜実施例９〜１０及び比較例５〜７＞
実施例４及び７と、比較例２〜４のポリアミド組成物を用いたＬＥＤ用反射板を用いて、実施例９〜１０及び比較例５〜７の発光装置を以下のように作製した。【０１０６】
〔実施例９〕
発光装置は、図１に示すＳＭＤタイプの発光装置１の構成とした。発光素子１０には４６０ｎｍに発光ピーク波長を持つ青色に発光するものを用いた。封止部材４０はシリコーン（信越化学株式会社製：商品名ＫＥＲ２５００）を用いた。リフレクタ３０は、自社製３２２８サイズのリフレクタを使用した。【０１０７】
実施例９のリフレクタ３０は、実施例４に示すポリアミド組成物を使用した。封止部材には（Ｙ,Ｇａ）３Ａｌ５Ｏ１２：Ｃｅで表せられるＹＡＧ系蛍光体を含有させた。【０１０８】
〔実施例１０〕
実施例１０は、リフレクタ３０の材料を実施例７に示すポリアミド組成物へ変更して、実施例９と同様に図１に示すＳＭＤタイプの発光装置を作製した。【０１０９】
〔比較例５〕
比較例５は、リフレクタ３０の材料を比較例２に示すポリアミド組成物へ変更して、実施例９と同様に図１に示すＳＭＤタイプの発光装置を作製した。【０１１０】
〔比較例６〕
比較例６は、リフレクタ３０の材料を比較例３に示すポリアミド組成物へ変更して、実施例９と同様に図１に示すＳＭＤタイプの発光装置を作製した。【０１１１】
〔比較例７〕
比較例７は、リフレクタ３０の材料を比較例４に示すポリアミド組成物へ変更して、実施例９と同様に図１に示すＳＭＤタイプの発光装置を作製した。【０１１２】
作製した実施例９〜１０及び比較例５〜７の発光装置について、以下の方法で光度保持率の評価を行なった。評価結果を表４に示す。【０１１３】
＜光度保持率の測定方法＞
実施例９〜１０及び比較例５〜７の発光装置を、８５℃、１５ｍＡで１０００時間通電試験を行い、０時間の光度に対する１０００時間後の光度を求めることで光度保持率（１０００時間の光度／０時間の光度）を測定した。なお、各実施例及び比較例ごとに１５０個の発光装置の光度を測定し、その平均値を各実施例及び比較例の光度とした。【０１１４】
【表４】
2011027562.tif 000005
【０１１５】
表４からも明らかなように、実施例４及び７のポリアミド組成物を用いたＬＥＤ用反射板を備える発光装置（実施例９〜１０）では、優れた光度保持率を有することが確認できた。
【産業上の利用可能性】
【０１１６】
本発明のＬＥＤ用反射板は、１２０℃、空気中でＵＶを含む光を３３６時間照射する過酷な条件においても、殆ど変色を起こさず、高い反射率を維持する耐熱性と耐光性を有しており、熱変形温度も２６０℃以上と非常に高い。本発明のＬＥＤ用反射板は、特に、表面実装に対応したＬＥＤ用の反射板として好適に使用できる。ＬＥＤ光源は従来の蛍光灯に比較して省電力・低環境負荷を特長としたものであるが、本発明は、該ＬＥＤ光源の発展に寄与する技術であり、産業上の利点は非常に大きい。
【図１】
2011027562.tif 000006
【図２】
2011027562.tif 000007
【図３】
2011027562.tif 000008
【国際調査報告】
2011027562.tif 000009
2011027562.tif 000010
2011027562.tif 000011
2011027562.tif 000012